ШИХТА ДЛЯ ПРОИЗВОДСТВА ПОРИСТОГО ЗАПОЛНИТЕЛЯ
CHARGE FOR POROUS FILLER MANUFACTURING

Изобретение относится к производству пористых заполнителей для бетонов.
Известна шихта для производства пористого заполнителя, содержащая, мас.%: глину 70,0-80,0; дробленый шунгит 15,0-20,0; отходы минеральной ваты 5,0-10,0 [1].
Задачей изобретения является уменьшение плотности пористого заполнителя, при обеспечении его прочности.
Технический результат достигается тем, что шихта для производства пористого заполнителя, содержащая глину, дробленый шунгит, содержит глину монтмориллонитовую и дополнительно - молотый галет при следующем соотношении компонентов, мас.%: глина монтмориллонитовая 59,0-67,0; дробленый и просеянный через сетку №0,63 шунгит 30,0-40,0; молотый и просеянный через сетку №0,14 галит 1,0-3,0.
В таблице приведены составы шихты для производства пористого заполнителя.
Таблица
Компоненты
Состав, мас.%:
1
2
Глина монтмориллонитовая
67,0
59,0
Дробленый и просеянный через
30,0
40,0
сетку №0,63 шунгит
Молотый и просеянный через
3,0
1,0
сетку №0,14 галит
Прочность при сжатии, МПа
~2
~2
В составе шихты для производства заполнителя используют глины монтмориллонитовые, включающие Al-монтмориллонит и Fe-монтмориллонит (нонтронит).
Подготовленные компоненты сырьевой смеси дозируют в требуемых количествах и смешивают. Полученную шихту увлажняют до 18-23% и формуют из нее гранулы размером 20-40 мм, которые сушат до влажности не более 6% и обжигают при температуре 1100-1200°C.
Источник информации
1. SU 1209642 А1, 1986.